실시 례 2 d 에서 얻 어 진 21 . 2 g 의 생성물 을 용융 실리카 보트 ( QCS GmbH ) 에 넣 고 , 3 존 튜브 퍼니스 ( TFZ 12 / 65 / 550 / E 301 ; Carbolite GmbH ) 내 에서 N 형 샘플 원소 를 포함 하 는 캐스 캐 이드 조절 을 이용 하 여 불활성 가스 로서 N 2 / H 2 하 에서 탄화 시켰 다 : 최초 에 가열 속도 10 ℃/ 분 , 온도 300 ℃; 직후 에 추가 의 가열 속도 5 ℃/ 분 , 온도 550 ℃; 직후 에 추가 의 10 ℃/ 분 , 1000 ℃, 유지 시간 3 시간 , N 2 / H 2 유속 360 ml / 분 . 냉각 후 , 19 . 2 g 의 흑색 분말 이 얻 어 졌 고 , 습식 시빙 에 의해 과대 분말 은 제거 하 였 다 . 불 투과성 외부 C 코팅 및 d 99 < 20 μ m 의 입자 크기 를 갖 는 16 . 6 g 의 다공질 코어 - 셸 복합 재 입자 가 얻 어 졌 다 .